(57)【要約】      （修正有）【課題】シクロカーボネート基含有（メタ）アクリレートモノマーをポリマーとして塗料などに用いたとき、経時的な増粘が抑制され、安定的に長期間、塗料などの用途で使用可能なシクロカーボネート基含有（メタ）アクリレートモノマーの提供。【解決手段】シクロカーボネート基含有（メタ）アクリレートモノマー誘導体。【選択図】なし【特許請求の範囲】
【請求項１】
（Ａ）下記式（１）で表されるシクロカーボネート基含有（メタ）アクリレートモノマーであって、（Ｂ）下記式（２）で表されるジ（メタ）アクリレートモノマーの含有量が３重量％以下であることを特徴とする、シクロカーボネート基含有（メタ）アクリレートモノマー。
【化１】
2020019745.tif 000007
（式（１）中、
Ｒ１は、水素原子またはメチル基を示し、
Ｒ２は、炭素数２〜１０のアルキル基を示し、
Ｘ＝０または１である。）
【化２】
2020019745.tif 000008
（式（２）中、
Ｒ３は、水素原子またはメチル基を示し、
Ｒ４は、炭素数２〜１０のアルキル基を示し、
Ｘ＝０または１である。）
【発明の詳細な説明】
【技術分野】
【０００１】
本発明は、シクロカーボネート基を含有する（メタ）アクリレートモノマーに関するものであり、経時的な増粘が抑制され、安定的に長期間、塗料などの用途で使用可能なシクロカーボネート基含有（メタ）アクリレートモノマーに関する。
【背景技術】
【０００２】
シクロカーボネート基は、一般的に高極性、高誘電率かつ高分子に対する溶解性が高いなどの特徴を有しており、その特徴的な構造から様々な用途に応用可能である。特に、シクロカーボネート基と（メタ）アクリロイル基を併せ持つ化合物の場合には、他のモノマー、オリゴマー類と重合させることにより、シクロカーボネート基を導入したポリマーを得ることができる。このようなシクロカーボネート基含有（メタ）アクリレートモノマーを用いて得られるポリマーは、例えばフィルム・成形材料、封止剤、塗料、接着剤、各種バインダーなどとして用いることができる。
【０００３】
シクロカーボネート基含有（メタ）アクリレートモノマーは、通常、エポキシ化合物に対して二酸化炭素を作用させて得ることができ、特許文献１、２には、当該モノマーを高収率で得る方法について報告されている。これらの先行文献で挙げられているシクロカーボネート基含有（メタ）アクリレートモノマーは、ポリマー合成に用いることができ、シクロカーボネート基を側鎖に有するポリマーを得ることができる。こうしたポリマーは、例えば、特許文献３に報告されているように、透明性、粘度などの各種物性に優れ、問題無く使用できるものであった。
【先行技術文献】
【特許文献】
【０００４】
【特許文献１】特開平５−２０２０２２
【特許文献２】特開２０１１−３２２２２
【特許文献３】特開２０１４−１０５２６５
【発明の概要】
【発明が解決しようとする課題】
【０００５】
近年、特に塗料やインク用途では、高画質化や高速化といった印刷技術の向上や複雑な形状の対象物への対応や多種の色彩のブレンドといった高い意匠性が求められることに伴って、塗料やインクの粘度を極めて精密に制御することが必要となっている。しかし、これらの用途では、特許文献１〜３に記載のような従来の方法によるシクロカーボネート基を側鎖に有するポリマーを用いると、厳しい環境下での使用時や長期にわたる保管時にわずかに粘度上昇する場合があり、場合によっては印刷時にかすれを生じたりする虞があった。
【０００６】
このため、高収率で得られうるシクロカーボネート基含有（メタ）アクリレートモノマーを用いたポリマーにおいても、印刷時にかすれが生じるなどの不具合が生じる懸念のない、経時的に粘度変化の小さい特性が求められる。
【０００７】
本発明の課題は、シクロカーボネート基含有（メタ）アクリレートモノマーをポリマーとして塗料などに用いたとき、経時的な増粘が抑制され、安定的に長期間使用可能なシクロカーボネート基含有（メタ）アクリレートモノマーを提供することである。
【課題を解決するための手段】
【０００８】
本発明者らが、上記の課題を解決するべく鋭意検討を行った結果、従来知られたシクロカーボネート基含有（メタ）アクリレートモノマーに関する報告では、そのモノマーの原料である各種の（メタ）アクリロイル基を有するエポキシ化合物については言及されている場合があるものの、副生物として一定量含まれる、ジ（メタ）アクリレートモノマーの含有量については検討されていなかった。
【０００９】
そこで、ジ（メタ）アクリレートモノマーの含有量に着目して検討を行った結果、重合してポリマーとして塗料などの用途に用いたとき、経時的な増粘が抑制され、安定的に長期間、塗料などの用途で使用可能であることを見出した。
【００１０】
すなわち、本発明は、（Ａ）下記式（１）で表されるシクロカーボネート基含有（メタ）アクリレートモノマーであって、（Ｂ）下記式（２）で表されるジ（メタ）アクリレートモノマーの含有量が３重量％以下であることを特徴とする。
【化１】
2020019745.tif 000002
（式（１）中、
Ｒ１は、水素原子またはメチル基を示し、
Ｒ２は、炭素数２〜１０のアルキル基を示し、
Ｘ＝０または１である。）
【化２】
2020019745.tif 000003
（式（２）中、
Ｒ３は、水素原子またはメチル基を示し、
Ｒ４は、炭素数２〜１０のアルキル基を示し、
Ｘ＝０または１である。）
【発明の効果】
【００１１】
本発明の化合物は、ジ（メタ）アクリレートモノマーの含有量が従来よりも少ないことを特徴とする、シクロカーボネート基含有（メタ）アクリレートモノマーである。このシクロカーボネート基含有（メタ）アクリレートモノマーをモノマーとして、または重合してポリマーとして塗料などに用いたとき、経時的な増粘が抑制され、安定的に長期間、塗料などの用途で使用可能である。
【発明を実施するための形態】
【００１２】
以下、本発明を実施するための形態について、さらに詳しく記述する。
〔（Ａ）シクロカーボネート基含有（メタ）アクリレートモノマー〕
本発明のシクロカーボネート基含有（メタ）アクリレートモノマー（Ａ）は、下記式（１）で示される。
【化１】
2020019745.tif 000004
【００１３】
本発明のシクロカーボネート基含有（メタ）アクリレートモノマー（Ａ）とは、１分子中に一つのシクロカーボネート基と、一つの（メタ）アクリロイル基を有することを特徴とするモノマーである。
【００１４】
一般式（１）において、Ｒ２は炭素数２〜１０のアルキル基を表す。Ｒ２が炭素数２〜１０のアルキル基であることにより、ポリマー合成における反応性が良好であり、モノマー残分の少ないポリマーを得ることができる。その中でも、Ｒ２の炭素数が２〜４であることが好ましく、Ｒ２の炭素数が２であることが特に好ましい。
【００１５】
式（１）において、Ｘの値は０または１である。その中でも、Ｘ＝０であることが好ましい。Ｘが０または１であることにより、ポリマー合成における反応性が良好であり、モノマー残分の少ないポリマーを得ることができる。
【００１６】
シクロカーボネート基含有（メタ）アクリレートモノマー（Ａ）は、各種の（メタ）アクリロイル基を有するエポキシ化合物を出発物質とし、０．０５〜０．３ＭＰａ程度で二酸化炭素を吹き込んで反応させることにより、得ることができる。このとき、（メタ）アクリロイル基を有するエポキシ化合物としては、各種のモノマーを用いることができる。しかし、低粘度であり、反応にかかる時間が短く、得られるシクロカーボネート基含有（メタ）アクリレートモノマー（Ａ）の色相が低く透明性の良好なモノマーを得られることから、グリシジル（メタ）アクリレート、4-ヒドロキシブチル（メタ）アクリレートグリシジルエーテルを用いることが好ましく、グリシジル（メタ）アクリレートを用いることがさらに好ましい。
【００１７】
〔ジ（メタ）アクリレートモノマー（Ｂ）〕
ジ（メタ）アクリレートモノマー（Ｂ）は、下記式（２）で示される。
【化２】
2020019745.tif 000005
（式（２）中、
Ｒ３は、水素原子またはメチル基を示し、
Ｒ４は、炭素数２〜１０のアルキル基を示し、
Ｘ＝０または１である。）
【００１８】
ジ（メタ）アクリレートモノマー（Ｂ）は、シクロカーボネート基含有（メタ）アクリレートモノマー（Ａ）に、副生成物として含まれるものである。なお、ジ（メタ）アクリレートモノマー（Ｂ）の構造は、出発原料のモノマーとして何を選定するかにより変わる。例えば、グリシジル（メタ）アクリレートを原料とした場合には、グリセリンジ（メタ）アクリレートが生じる。このようにして生じるジ（メタ）アクリレートモノマー（Ｂ）の構造やその含有量は、ガスクロマトグラフィーや高速液体クロマトグラフィー、核磁気共鳴など、公的の方法により同定することが可能である。
【００１９】
ジ（メタ）アクリレートモノマー（Ｂ）は、シクロカーボネート基含有（メタ）アクリレートモノマー（Ａ）の製造に伴い、生じるものであることから、Ｒ４は炭素数２〜１０のアルキル基を表す。その中でも、Ｒ４の炭素数は２〜４であることが好ましく、２であることが特に好ましい。
【００２０】
式（２）において、Ｘの値は０または１である。その中でも、Ｘ＝０であることが好ましい。Ｘがこの値であることにより、ポリマー合成における反応性が良好であり、モノマー残分の少ないポリマーを得ることができる。
【００２１】
（ジ（メタ）アクリレートモノマー（Ｂ）の含有率）
式（１）で表されるシクロカーボネート基含有（メタ）アクリレートモノマー（Ａ）と式（２）で表されるジ（メタ）アクリレートモノマー（Ｂ）の合計量を１００質量％としたとき、式（２）で表されるジ（メタ）アクリレートモノマー（Ｂ）の含有量を３質量％以下とするが、１．５質量％以下とすることが更に好ましい。これが３質量％よりも多く含まれていると、本発明のシクロカーボネート基含有（メタ）アクリレートモノマーを用いてポリマー合成を行った際に、保管時に高分子量化、粘度上昇、ゲル化反応が生じる。
【００２２】
具体的には、本発明のシクロカーボネート基含有（メタ）アクリレートモノマーを用いてポリマーを合成したとき、ポリマーの合成直後の粘度（ｃ）に対する４０℃で１カ月保管した後の粘度（ｄ）の比率（ｄ／ｃ）は、１．００以上であるが、１．２０以下であることが好ましく、１．１５以下であることが更に好ましく、１．０５以下であることが特に好ましく、１．０２以下であることが最も好ましい。
【００２３】
また、シクロカーボネート基含有（メタ）アクリレートモノマー（Ａ）とジ（メタ）アクリレートモノマー（Ｂ）の合計量を１００質量％としたとき、ジ（メタ）アクリレートモノマー（Ｂ）の含有量の下限は特になく、０質量％であってよい。しかし、高純度品を効率よく得るという製造効率の観点からは、ジ（メタ）アクリレートモノマー（Ｂ）の含有量を０．１質量％以上とすることが好ましく、０．３質量％以上とすることが更に好ましく、０．５質量％以上とすることが特に好ましい。
【００２４】
〔シクロカーボネート基含有（メタ）アクリレートモノマーの製造方法〕
本発明では、エポキシ基に対して二酸化炭素を作用させ、シクロカーボネート基とする。二酸化炭素を反応系中に導入する方法としては、加圧下において各種の吹き込み方法を選択することができる。このとき、圧力、温度を一定の範囲内でコントロールすることにより、目的物の収率を高め、副生物の含有率を低く抑えることができる。その場合の圧力としては、０．０５〜０．３ＭＰａＧであり、０．１〜０．２ＭＰａＧであることが好ましい。０．３ＭＰａＧを超えて圧力を高く設定しても、シクロカーボネート体の収率は上がらず、副反応が進行しやすくなるために、ジ（メタ）アクリレートモノマー（Ｂ）の含有量が３質量％よりも大きくなる。
【００２５】
合成時の反応温度は、圧力や触媒の条件にもよるが、４０〜７０℃の範囲であり、５０〜６０℃の範囲が好ましい。４０℃未満であると、反応にかかる時間が長くなり過ぎる上に、未反応の原料が残存しやすくなる。また、着色が起こりやすくなる。一方、７０℃を超えると、ジ（メタ）アクリレートモノマー（Ｂ）が多く含有されてしまい、ポリマー化に際してゲル化などの不具合も起こりやすくなる。また、着色が起こりやすくなる。
【実施例】
【００２６】
以下、実施例および比較例を挙げて本発明をさらに具体的に説明する。
【００２７】
〔評価方法〕
（成分定量分析）
ガスクロマトグラフィー（ＧＣ）を用いて、以下の条件によりシクロカーボネート基含有（メタ）アクリレートモノマー（Ａ）、ジ（メタ）アクリレートモノマー（Ｂ）の成分定量分析を行った。（Ａ）のピークの面積と（Ｂ）のピークの面積との面積比より、シクロカーボネート基含有（メタ）アクリレートモノマー（Ａ）、ジ（メタ）アクリレートモノマー（Ｂ）の各収率を計算した。（Ａ）の収率を（Ａ）の含有量（質量％）とし、（Ｂ）の収率を（Ｂ）の含有量（質量％）とした。
また、下記式にて、転化率を算出した。
転化率（％）＝
「（シクロカーボネート基含有（メタ）アクリレートモノマー（Ａ）の面積）／（全ピークの面積の総計）」×１００
【００２８】
（ＧＣの条件）
装置：    ＧＣ−２０１４（島津製作所製）
カラム：  ＤＢ−１
インジェクション温度：  ２００℃
ディテクター温度：  ２５０℃
昇温プロファイル：  ４０℃で１０分間保持→１０℃／分で昇温→２５０℃まで昇温して保持
注入量：  １μＬ
検出器：  ＦＩＤ  レンジ１
キャリアガス：  ヘリウム  ７０ｋＰａ
スプリット比：  １／５０
定量方法：  内部標準法（ビフェニルを使用）
【００２９】
（ポリマー化試験）
得られた重合性組成物を用いて、下記条件でポリマー化を行った。
配合組成：    重合性組成物  ５０ｇ
メタクリル酸メチル  ５０ｇ
開始剤：      ２，２‘−アゾビス（２，４−ジメチルバレロニトリル）（製品名：Ｖ−６５（和光純薬工業（株）製））０．４ｇ
溶剤：        イソプロパノール  １５０ｇ
反応温度：    ７５℃
反応時間：    ３時間
【００３０】
（粘度評価）
得られたポリマー溶液について、粘度評価を行った。具体的には、ポリマー溶液を合成した直後の粘度（ｃ）、および４０℃の恒温槽で1ヶ月間保管した後の粘度（ｄ）を測定した。それらの粘度の比を「保管後の粘度／合成直後の粘度（ｄ／ｃ）」で表し、以下の基準で評価した。
○：  粘度比（ｄ／ｃ）が１．０以上〜１．１未満
△：  粘度比（ｄ／ｃ）が１．１以上〜１．３未満
×：  粘度比（ｄ／ｃ）が１．３以上、または測定不可
【００３１】
各例のシクロカーボネート基含有（メタ）アクリレートモノマーを以下のようにして合成した。
＜実施例１＞
二酸化炭素導入管、攪拌機、温度計を備えたオートクレーブに、出発原料としてブレンマーＧＨ（グリシジルメタクリレート）１，０００部、ヨウ化ナトリウム５０部、メトキシハイドロキノン０．５部を仕込んだ。系内を５０℃に温調しながら、炭酸ガスボンベより、系内を０．２ＭＰａに保ちながら二酸化炭素を断続的に吹き込み続け、８時間攪拌しながら反応させた。室温まで冷却した後、イオン交換水３００部を仕込んでよく攪拌し、しばらく静置して有機相と水相を分液させ、水相を除去した。この操作を計４回繰り返し、ヨウ化ナトリウムを取り除いた。その後、有機相を７０℃、減圧下で２時間かけて脱水し、目的のモノマーを得た。
【００３２】
＜実施例２＞
二酸化炭素導入管、攪拌機、温度計を備えたオートクレーブに、ブレンマーＧＨ（グリシジルメタクリレート）１，０００部、臭化リチウム５０部、ジアザビシクロウンデセン５３．５部、メトキシハイドロキノン０．５部を仕込んだ。系内を６０℃に温調しながら、炭酸ガスボンベより、系内を０．０５ＭＰａに保ちながら二酸化炭素を断続的に吹き込み続け、８時間攪拌しながら反応させた。室温まで冷却した後、イオン交換水３００部を仕込んでよく攪拌し、しばらく静置して有機相と水相を分液させ、水相を除去した。この操作を計４回繰り返し、ヨウ化ナトリウムを取り除いた。その後、有機相を７０℃、減圧下で２時間かけて脱水し、目的のモノマーを得た。
【００３３】
＜実施例３＞
二酸化炭素導入管、攪拌機、温度計を備えたオートクレーブに、ブレンマーＧＨ（グリシジルメタクリレート）１，０００部、臭化リチウム５０部、ジアザビシクロウンデセン５３．５部、メトキシハイドロキノン０．５部、ジメチルホルムアミド５００部を仕込んだ。ブロー弁を開けた状態で、系内を５０℃に温調しながら、炭酸ガスボンベより、系内を０．０５ＭＰａに保ちながら二酸化炭素を断続的に吹き込み続け、８時間攪拌しながら反応させた。室温まで冷却した後、イオン交換水３００部を仕込んでよく攪拌し、しばらく静置して有機相と水相を分液させ、水相を除去した。この操作を計４回繰り返し、ヨウ化ナトリウムを取り除いた。その後、有機相を７０℃、減圧下で２時間かけて脱水し、目的のモノマーを得た。
【００３４】
＜実施例４＞
二酸化炭素導入管、攪拌機、温度計を備えたオートクレーブに、４−ヒドロキシブチルアクリレートグリシジルエーテル１，０００部、ヨウ化ナトリウム５０部、メトキシハイドロキノン０．５部を仕込んだ。系内を５０℃に温調しながら、炭酸ガスボンベより、系内を０．０８ＭＰａに保ちながら二酸化炭素を断続的に吹き込み続け、８時間攪拌しながら反応させた。室温まで冷却した後、イオン交換水３００部を仕込んでよく攪拌し、しばらく静置して有機相と水相を分液させ、水相を除去した。この操作を計４回繰り返し、ヨウ化ナトリウムを取り除いた。その後、有機相を７０℃、減圧下で２時間かけて脱水し、目的のモノマーを得た。
【００３５】
＜実施例５＞
二酸化炭素導入管、攪拌機、温度計を備えたオートクレーブに、４−ヒドロキシブチルアクリレートグリシジルエーテル１，０００部、ヨウ化ナトリウム５０部、メトキシハイドロキノン０．５部を仕込んだ。系内を５０℃に温調しながら、炭酸ガスボンベより、系内を０．２ＭＰａに保ちながら二酸化炭素を断続的に吹き込み続け、８時間攪拌しながら反応させた。室温まで冷却した後、イオン交換水３００部を仕込んでよく攪拌し、しばらく静置して有機相と水相を分液させ、水相を除去した。この操作を計４回繰り返し、ヨウ化ナトリウムを取り除いた。その後、有機相を７０℃、減圧下で２時間かけて脱水し、目的のモノマーを得た。
【００３６】
＜比較例１＞
二酸化炭素導入管、攪拌機、温度計を備えたオートクレーブに、ブレンマーＧＨ（グリシジルメタクリレート）１，０００部、ヨウ化ナトリウム５０部、メトキシハイドロキノン０．５部を仕込んだ。系内を７５℃に温調しながら、炭酸ガスを充填したバルーンより、二酸化炭素を断続的に吹き込み続け、１５時間攪拌しながら反応させた。室温まで冷却した後、イオン交換水３００部を仕込んでよく攪拌し、しばらく静置して有機相と水相を分液させ、水相を除去した。この操作を計４回繰り返し、ヨウ化ナトリウムを取り除いた。その後、有機相を７０℃、減圧下で２時間かけて脱水し、目的のモノマーを得た。
【００３７】
【表１】
2020019745.tif 000006
【００３８】
表１に示す結果より、本発明に係る実施例１〜５は、いずれの物性においても優れたモノマーが得られた。
【００３９】
一方、比較例１においては、ジメタクリレートの含有量が本発明の範囲を超えているために、合成直後のポリマーの粘度が比較的高く、さらに長期保管時にゲル化が生じたため、粘度比の測定が不可能であった。